СПОСОБ УМЕНЬШЕНИЯ ВЯЗКОСТИ УГЛЕВОРОДНЫХ ТЕКУЧИХ СРЕД

1. Способ уменьшения вязкости углеводородной текучей среды, встречающейся при операциях с нефтью, включающий: приведение в контакт указанной углеводородной текучей среды с эффективным количеством водорастворимого полимера с образованием эмульсии, при этом указанный полимер содержит боковые метилэфирные группы.
2. Способ по п.1, отличающийся тем, что водорастворимый полимер получен путем введения замещающих метилэфирных групп в предварительно полученный реакционноспособный полимер, при этом указанный предварительно полученный реакционноспособный полимер представляет собой полимер винилового спирта, и указанный водорастворимый полимер содержит примерно от 20% до примерно 100% активных реакционноспособных групп предварительно полученного реакционноспособного полимера, замещенных метилэфирными группами.
3. Способ по п.2, отличающийся тем, что предварительно полученный реакционноспособный полимер выбран из группы, включающей: поливиниловый спирт, поливинилацетат, целлюлозу и различные углеводы, такие как крахмал, галактоманан, галактоглюкоманан, ксилан, арабиногалактан, хитан и их комбинации.
4. Способ по п.1, отличающийся тем, что водорастворимый полимер получают путем введения метилэфирных групп в предварительно полученный реакционноспособный полимер, при этом водорастворимый полимер содержит примерно от 20% до примерно 100% активных реакционноспособных групп предварительно полученного реакционноспособного полимера, замещенных метилэфирными группами.
5. Способ по п.1, отличающийся тем, что водорастворимый полимер дополнительно содержит примерно до 80 мол.% активных реакционноспособных групп, замещенных гидрофильными группами, отличными от поливинилового спирта.
6. Способ по п.1, отличающийся тем, что водорастворимый полимер содержит примерно до 50 мол.% активных реакционноспособных групп, замещенных гидрофобными группами.
7. Способ по п.6, отличающийся тем, что гидрофобные группы содержат от 2 до примерно 25 атомов углерода.
8. Способ по п.6, отличающийся тем, что гидрофобные группы выбраны из группы, включающей: винилацетат; пропиленоксид; метакрилат; метилэтакрилат; октадецилакрилат; н-октадецилакриламид; стирен; метилстирен; аллилстеарат; винилстеарат; этен; пропен; н-бутен; изобутен; пентен; додецен; октадецен; виниловые эфиры, более высшие, чем метиловый; и их комбинации.
9. Способ по п.1, отличающийся тем, что водорастворимый полимер представляет собой эфир целлюлозы.
10. Способ по п.9, отличающийся тем, что эфир целлюлозы выбран из группы, включающей: метилцеллюлозу; метилгидроксиэтилцеллюлозу; метилгидроксипропилцеллюлозу; карбоксиметилметилцеллюлозу; метилгидроксибутилметилцеллюлозу и их комбинации.
11. Способ по п.9, отличающийся тем, что эфир целлюлозы представляет собой метилцеллюлозу со степенью замещения от 1,5 до 2,4.
12. Способ по п.9, отличающийся тем, что эфир целлюлозы имеет молекулярную массу примерно от 5000 до примерно 150000.
13. Способ по п.9, отличающийся тем, что эфир целлюлозы содержит боковые группы, выбранные из группы, включающей: гидроксиэтил; гидроксипропил; карбоксиметил; гидроксибутил; гидроксил и их комбинации.
-1
14. Способ по п.1, отличающийся тем, что эффективное количество водорастворимого полимера составляет от примерно 100 млн до примерно 7% в расчете на активные группы полимера относительно общего объема эмульсии.
-1
-1
15. Способ по п.1, отличающийся тем, что эффективное количество водорастворимого полимера выбрано из группы, включающей: примерно от 300 млн до примерно 4% в расчете на активные группы полимера относительно общего объема эмульсии и примерно от 500 млн до примерно 2% в расчете на активные группы полимера относительно общего объема эмульсии.